(57)【要約】【課題】従来にない全く新規な偽造防止技術（真贋判定機能）を提案することを課題とする。【解決手段】可視光線領域と赤外線領域の一種のメタメリック現象と、多層真珠光沢フィルムとを組み合わせて、従来にない真贋判定機能を有したフィルムを得る。例えば、可視光線及び赤外線のいずれも透過する性能を有した多層真珠光沢フィルム（１）の片方の面に、赤外線を吸収する性能を有した図柄や文字等の印刷層（３ａ）、赤外線を透過する性能を有した図柄や文字等の印刷層（３ｂ）が設けられており、前記赤外線を吸収する性能を有した図柄や文字等の印刷層（３ａ）と、赤外線を透過する性能を有した図柄や文字等の印刷層（３ｂ）とが通常光のもとで同色に見え、かつ赤外線領域での分光反射率が相違しているように構成した真贋判定機能を有するフィルムがその一例である。【選択図】　　　　図１
2004142129.tif 000002
【特許請求の範囲】
【請求項１】
可視光線及び赤外線のいずれも透過する性能を有した多層真珠光沢フィルム（１）の片方の面に、赤外線を吸収する性能を有した図柄や文字等の印刷層（３ａ）、赤外線を透過する性能を有した図柄や文字等の印刷層（３ｂ）が設けられており、前記赤外線を吸収する性能を有した図柄や文字等の印刷層（３ａ）と、赤外線を透過する性能を有した図柄や文字等の印刷層（３ｂ）とが通常光のもとで同色に見え、かつ赤外線領域での分光反射率が相違していることを特徴とする真贋判定機能を有するフィルム。
【請求項２】
前記図柄や文字等の印刷層（３ａ，３ｂ）の可視光領域の分光反射率が４０％以下であることを特徴とする請求項１に記載の真贋判定機能を有するフィルム。
【請求項３】
シート状物（２）の表面に請求項１または２のいずれか１項記載の真贋判定機能を有したフィルムを貼合したことを特徴とする真贋判定機能を有したシート状物。
【発明の詳細な説明】
【０００１】
【発明の属する技術分野】
本発明は、真贋判定機能を有するフィルム、及びそれを使用した真贋判定機能を有したシート状物に関するものである。
【０００２】
【従来の技術】
紙幣、商品券、株券、債券、小切手、宝くじ等の金銭的価値を有する有価証券類やクレジットカード、ＩＤカード、キャッシュカード等のカード類等には、容易に偽造又は変造されない様に多種多様の偽造防止対策を施してある。この偽造防止対策は大きく２つに分けることができる。１つ目は偽造防止対策を施した用紙、即ち偽造防止用紙や偽造防止フィルムを使用すること、２つ目は印刷で偽造防止対策を施すことである。
【０００３】
近年、技術の進歩により、上記した有価証券類が多色印刷機による方法、カラーコピー機による方法、パソコンに連動したスキャナーで画像を取り込みカラープリンターでプリントする方法等で偽造されることが多くなっている。最近は、解像度や色相等が本物と見分けがつかないほど格段に精巧になり、比較的簡単に偽造品を作製できるようになってきた。
【０００４】
このような背景から、上記したような機器を使用した偽造を防止する技術や、上記有価証券類が偽造されたものであるか否かを判定（真贋判定）するための方法も種々提案されてきた。例えば「メタメリズム（条件等色）」を利用した真贋判定の技術はその一例である。「メタメリズム（ｍｅｔａｍｅｒｉｓｍ）または「条件等色（ｍｅｔａｍｅｒｉｃ　ｍａｔｃｈ）」とは、分光分布特性が異なっているにもかかわらず観察条件によって知覚的に同じ色に見えることを言う（「色彩ワンポイント」（財）日本色彩研究所編、（財）日本規格協会発行、１９９３年、第１巻６７頁）。
【０００５】
このメタメリズムを利用した真贋判定の技術としては、太陽光、蛍光灯、白熱電球等の通常光のもとで見える色と、所望のフィルターを通して見るかあるいは所望の分光エネルギー分布を有する光源のもとで見える色が異なった色相、明度、彩度に見えるメタメリックな性質を有する色材でなるメタメリックインキを用いた偽造防止技術が提案されている（特許文献１参照。）。このメタメリックインキと、通常光のもとで同色である通常の印刷インキとを使用し、所望のパターン群を用紙表面に組み合わせパターンとして形成させたものを、例えばカラーコピー機で複写すると、通常光のもとで同色であったものが両者の色に差が生じ、偽造品であることが判明するものである。
【０００６】
また別の例として、パルプ繊維でなる紙基材に、メタメリックな色材を含有するインキが塗布された紙小片もしくは繊維片が漉き込まれている偽造防止用紙およびそれを用いた有価証券が提案されている（特許文献２参照。）。
【０００７】
一方、金属光沢や虹彩色は、多色印刷機による方法、カラーコピー機による方法、パソコンに連動したスキャナーで画像を取り込みカラープリンター等でプリントする方法等では再現することが出来ないことを利用した偽造防止技術も提案されている。例えば、本出願人は先に、基紙表面に真珠顔料と接着剤を主体とした部分的な被覆層を形成し偽造防止用紙を得ること、この用紙を使用して印刷を施し、偽造防止印刷物を得ることを提案した（特許文献３参照。）。
【０００８】
また、同じく本出願人は先に、２層以上の抄合わせ紙よりなり、最外の紙層２が２０〜５０ｇ／ｍ２であり、かつ光輝性を有する細片が含まれていることを特徴とする偽造防止用紙を提案した（特許文献４参照。）。
【０００９】
また、被印刷基材上に、パール顔料を含まないインキを用いて形成された、前記被印刷基材の表面の平滑性を向上させるための下地印刷塗膜が少なくとも一層以上積層してあり、前記下地印刷塗膜上には、パール顔料を含有するパールインキを用いて形成されたパール印刷塗膜が少なくとも一層以上積層されていることを特徴とするパール調印刷物も提案されている（特許文献５参照。）。この発明には、パール調印刷物を、オフセット印刷や活版印刷を利用して製造する際に、被印刷基材の表面が粗面であって、印刷塗膜中のパール顔料の配向方向が一定しないことにより、得られるパール光沢が不十分な点を解消することを課題としている。また、この発明には、上層のパール印刷塗膜のパール光沢を見えやすくするために、下地印刷塗膜の色相を比較的明度の低い暗色とすることも提案されている。
【００１０】
【特許文献１】
特許第１３３１１０１号（特公昭６０−５８７１１号公報）
【特許文献２】
特開２００１−１５９０９４号公報
【特許文献３】
特開平６−３１３２９８号公報
【特許文献４】
特許第３０７５４５４号
【特許文献５】
特開２００１−２６０５１７号公報
【００１１】
【発明が解決しようとする課題】
前記した、特許第１３３１１０１号（特公昭６０−５８７１１号公報）や特開２００１−１５９０９４号公報で提案されているメタメリックを利用した偽造防止印刷技術は、この仕組みが判ってしまえば比較的容易に偽造されるおそれがあり、またメタメリック色材の一方は耐光性に優れた無機系の着色顔料であり、他方は耐光性に劣る有機染料の組み合わせである場合が多く、印刷面が光によって短時間に変色したり、長期保存中に変色することが問題であった。また、特開平６−３１３２９８号公報や特許第３０７５４５４号で提案された真珠顔料の色相は穏やかなパール調であり、用紙の色とのコントラストに欠けて視認性がやや劣ることが問題であった。また、前記した特開２００１−２６０５１７号公報に提案されたパール調印刷物も、この仕組みが判ってしまえば比較的容易に偽造されるおそれがあった。本発明はこれら従来技術の欠点を解消し、より一層偽造防止効果を高めた全く新規な偽造防止技術（真贋判定機能）を提案することを課題とする。
【００１２】
【課題を解決するための手段】
本発明を図面に基づいて説明する。図１は本発明の真贋判定機能を有するフィルムの一部拡大断面図である。本発明の第１の発明は、可視光線及び赤外線のいずれも透過する性能を有した多層真珠光沢フィルム１の片方の面に、赤外線を吸収する性能を有した図柄や文字等の印刷層３ａ、赤外線を透過する性能を有した図柄や文字等の印刷層３ｂが設けられており、前記赤外線を吸収する性能を有した図柄や文字等の印刷層３ａと、赤外線を透過する性能を有した図柄や文字等の印刷層３ｂとが通常光のもとで同色に見え、かつ赤外線領域での分光反射率が相違していることを特徴とする真贋判定機能を有するフィルムである。
【００１３】
また、図２は本発明の真贋判定機能を有したシート状物の一部拡大断面図である。すなわち、シート状物２の表面に前述した真贋判定機能を有したフィルムを、接着剤層Ｂを介して貼合したことを特徴とする真贋判定機能を有したシート状物である。
【００１４】
【発明の実施の形態】
本発明の第１の発明である、「可視光線及び赤外線のいずれも透過する性能を有した多層真珠光沢フィルム１の片方の面に、赤外線を吸収する性能を有した図柄や文字等の印刷層３ａ、赤外線を透過する性能を有した図柄や文字等の印刷層３ｂが設けられており、前記赤外線を吸収する性能を有した図柄や文字等の印刷層３ａと、赤外線を透過する性能を有した図柄や文字等の印刷層３ｂとが通常光のもとで同色に見えかつ赤外線領域での分光反射率が相違していることを特徴とする真贋判定機能を有するフィルム」について先ず説明する。なお本発明に於いて用いる「透過」や「吸収」の意味は、「完全に透過（透過率１００％）」または「完全に吸収（吸収率１００％）」する必要はなく、本発明の目的を阻害しない範囲で多少数値が低くても差し支えない。
【００１５】
多層真珠光沢フィルムは正反射光で見ると玉虫色の虹彩色に輝いて見えることが特徴で、例えば『商品名「ＡＵＲＯＲＡ　ＦＩＬＭ」、エンゲルハード・コーポレーション販売（マール・コーポレーションが販売していた商品名「ＭＥＡＲＬ　ＦＩＬＭ」と同じ）』が市販されている。
【００１６】
この多層真珠光沢フィルムの製造方法は、米国特許３，５６５，９８５号、同３，７７３，８８２号、特表２００２−５２９２８８号等に提案されている。このフィルムは透明な熱可塑性樹脂状材料が平行になった多数の層（通常数十〜数百層）からなり、隣接した層は屈折率に差がある種々の樹脂状材料から作られている。このフィルムの個々の層は非常に薄く、その厚さは数十〜数百ｎｍの範囲にあり、それによって多くの干渉を起こし虹彩色を発現する。多層フィルムは、それぞれ２個またはそれ以上の押出し機から出る熔融物を集めた後これを所望の層のパターンになるように配置する供給ブロックを、通常の単一の多岐管平面フィルム用ダイス型と組み合わせて使用することにより低温ロール注型法によって製造すること等で得られる。
【００１７】
この多層真珠光沢フィルムは、印刷を施した板紙の表面に貼り合わせることで、その真珠光沢が強調されることはよく知られており、この効果を利用してパッケージの分野で広く使用されている。この効果は印刷層の明度が低いほど大きくなることもよく知られている。
【００１８】
また、この多層真珠光沢フィルムの真珠光沢はカラーコピー機で再現できないことを利用して偽造防止用紙に使用することは既に行われている。具体的な例としては、この多層真珠光沢フィルムからグリッターと呼ばれる細かな細片を製造し、それを用紙表面に抄き込んだ偽造防止用紙がオランダの１０００ギルダー札等に採用されていたことは広く知られている。
【００１９】
本発明者らはこの多層真珠光沢フィルムの特異な性能に注目し、新しい偽造防止の技術を開発することを目的に種々の検討を行い、本発明を完成させたものである。即ち、本発明者らは前記した多層真珠光沢フィルムが、可視光線（即ち、波長３８０ｎｍ〜７７０ｎｍの光）と赤外線（即ち、７７０ｎｍ〜２５μｍの光）のいずれも透過する性能を有することを見出し、これと前記したメタメリック現象と組み合わせることで全く新規な偽造防止用フィルムを製造できることを見出し、本発明を完成させたものである。
【００２０】
本発明では、前記した多層真珠光沢フィルム１の上に、「赤外線を吸収する性能を有した図柄や文字等の印刷層３ａ」と、「赤外線を透過する性能を有した図柄や文字等の印刷層３ｂ」を設ける（本発明では、印刷層３ａと印刷層３ｂを併せて単に印刷層３と呼ぶ）。この際、前記赤外線を吸収する性能を有した図柄や文字等の印刷層３ａと、赤外線を透過する性能を有した図柄や文字等の印刷層３ｂが、白色電球、蛍光灯、太陽光等の通常光のもとで同色に見え、赤外線領域での分光反射率が相違しているようにすることが必要である。
【００２１】
印刷層３は印刷インキや塗料を使用して形成する。通常、印刷インキは、色材、ビヒクル、補助剤を主成分としている。色材は有機や無機の顔料、染料よりなり、ビヒクルは、油、樹脂、ピッチ、溶剤、可塑剤等からなり、補助剤は、ワックス、グリース、ドライヤー、酸化防止剤、濡和剤、等からなっている。塗料は色材とバインダーを主剤とし、これに上記したような補助剤を適宜添加して調製する。この際、樹脂やバインダーの耐有機溶剤性を向上させるためにイソシアネート系等の架橋剤を適宜併用することで、耐有機溶剤性を高めることができる。
【００２２】
本発明ではこの色材として特異な性能を有したものを使用する。即ち、通常光のもとでは同じ色（本発明では有彩色に限らず無彩色も含むものとする）に見えるが、赤外線領域での分光反射率が互いに異なる色材の組み合わせで特異な効果を発現させる。
【００２３】
色材としては、無機顔料、有機顔料、有機染料等を使用する。有機顔料としては、リゾールレッド、レーキレッドＣ、カーミン６Ｂ、キナクリンレッド、イソインドリンイエロー、キノフタロンイエロー、ジスアゾイエロー、フタロシアニンブルー、アルカリブルー、等の周知の顔料が、無機顔料としては、カーボン、黒色酸化鉄（Ｆｅ３Ｏ４）、黒色酸化チタン（チタンブラック）、銅・クロムブラック（ＣｕＣｒ２Ｏ４）、赤色酸化鉄（α−Ｆｅ２Ｏ３）、ＴｉＯ２−ＢａＯ−ＮｉＯ、チタンイエロー（ＴｉＯ２−Ｓｂ２Ｏ３−ＮｉＯ）、チタンバフ（ＴｉＯ２−Ｓｂ２Ｏ５−Ｃｒ２Ｏ３）、黄鉛、黄色酸化鉄（α−ＦｅＯ（ＯＨ））、ＺｎＯ−Ｆｅ２Ｏ３　、ＺｎＯ−Ｆｅ２Ｏ３−Ｃｒ２Ｏ３、酸化クロム（３）（Ｃｒ２Ｏ３、クロミウムオキサイトグリーン）、クロムグリーン（黄鉛＋紺青）、ビリジアン（ギネグリーン）、ＴｉＯ２−ＣｏＯ−ＮｉＯ−ＺｎＯ、コバルトブルー（ＣｏＯ／ｎＡｌ２Ｏ３）、セルリアンブルー（ＣｏＯ・ｎＳｎＯ２）、群青（Ｎａ６Ａｌ６Ｓｉ６Ｏ２４Ｓｘ：ウルトラマリンブルー）、紺青（ＭＦｅ３＋［Ｆｅ２＋（ＣＮ）６］（Ｍ＝Ｋ，Ｎａ，ＮＨ４）等の周知の色材が使用できる。
【００２４】
本発明では上記した色材に、通常光のもとでは白色か若しくは淡く着色している白色顔料を添加して、赤外線領域の分光反射率を変化させることもできる。特に通常光の反射率が高く、赤外線領域の反射率が低い顔料、例えば、リン酸塩系の白色結晶及びガラス系粉末やＩＴＯ（酸化インジウム−スズ）粉末等の周知の顔料を好適に利用できる。
【００２５】
通常カラー印刷物を作製する場合に使用されるプロセスインキは、藍（シアン）インキ、黄（イエロー）インキ、紅（マゼンタ）インキの三原色を使用してあらゆる色を再現させようとしている。インキの混合はいわゆる「減法混色」を示し、三原色を混ぜ合わせると「黒色」となる。実際は理論通りに真っ黒とならないので、「墨インキ」と称する、色材にカーボンブラックを使用したインキで印刷することが行われている。通常藍インキには色材としてフタロシアニンブルーを、黄インキには色材としてジスアゾイエローを、紅インキには色材としてカーミン６Ｂを使用している。
【００２６】
図３に色材にフタロシアニンブルーを使った藍インキを、ＲＩテスターを使用して四六＜９０＞のコート紙にベタ印刷し、分光光度計で測定した結果（分光反射率曲線）を示す。
【００２７】
また、図４に色材にジスアゾイエローを使った黄インキを、ＲＩテスターを使用して四六＜９０＞のコート紙にベタ印刷し、分光光度計で測定した結果（分光反射率曲線）を示す。
【００２８】
また、図５に色材にカーミン６Ｂを使った紅インキを、ＲＩテスターを使用して四六＜９０＞のコート紙にベタ印刷し、分光光度計で測定した結果（分光反射率曲線）を示す。
【００２９】
また、図６に前記藍インキ、黄インキ、紅インキを混合した墨インキを使ってＲＩテスターを使用して四六＜９０＞のコート紙にベタ印刷したものを分光光度計で測定した結果と、色材としてカーボンブラックを使用した墨インキを使用して四六＜９０＞のコート紙にベタ印刷したものを分光光度計で測定した結果を示す。
【００３０】
図６中の、両者の分光反射率曲線の対比で判るように、「藍＋黄＋紅インキ」を混合したインキを使用した印刷面の分光反射率曲線では波長４００〜７００ｎｍの反射率は極端に低く、７００ｎｍを過ぎると急激に反射率は大きくなっており、このことはわずかに赤みがかかった黒色に見えることを示している。一方、「カーボン墨インキ」を使用した印刷面の分光反射率曲線も、可視光線領域の反射率は前記「藍＋黄＋紅インキ」を混合したインキの反射率とほぼ同一で、黒色に見えることを示している。この両者の差は非常に少ないので、図１に示したようにフィルム１に印刷層３ａと印刷層３ｂを形成しても、実質的に両者の差を確認できず黒色に見えるだけである。
【００３１】
しかし、赤外線領域では両者は大幅に異なっており、「藍＋黄＋紅インキ」を混合したインキの反射率は「カーボン墨インキ」の反射率よりはるかに大きくなっている。このことは、仮に人間の目が赤外線を感知できるような構造になっていた場合両者は異なった色に見えることを示している。本発明ではこの現象を積極的に利用したものであって、赤外線を照射しその画像を可視化できるような装置で観察したり、信号を検知することで両者を識別し、真贋の判定機能に利用するものである。
【００３２】
図７と図８はこのことを具体的に図示したものである。図７は、四六＜９０＞のコート紙に印刷層を細紋状の図柄で形成した例を示し、細紋印刷層３ａはカーボンブラックを使用した墨インキで、細紋印刷層３ｂは藍インキ、黄インキ、紅インキを混合した墨インキを使用して形成されている。この印刷物は通常光のもとでは３ａ及び３ｂは同色（黒色）に見える（図７）が、赤外線の反射率が異なっており、その画像を可視化できるような装置、例えばピーク波長が８３０ｎｍや９００ｎｍの赤外線を発するＬＥＤや、波長１０６０ｎｍの赤外線を発するガラスレーザを使用して赤外線を照射し、その画像を赤外線フィルターを取り外したＣＣＤカメラ等で撮影し、ＣＲＴに画像として映し出す装置を使用して観察すると、図８に示したように印刷層３ａのみが黒く写って見え、印刷層３ｂは写らないで見える。
【００３３】
印刷層３は、印刷層３ａを先ず印刷し、その上に印刷層３ｂを重ね刷りする方法（例えば図１）、印刷層３ｂを先ず印刷し、その上に印刷層３ａを重ね刷りする方法、印刷層３ａと印刷層３ｂを接して印刷する方法、印刷層３ａと印刷層３ｂを離して印刷する方法、印刷層３ａの一部に印刷層３ｂが重なる方法等の単独或いは複数の組み合わせの、いずれの方法によってもよい。また、印刷層３は文字や図柄（本発明では全面ベタ印刷も図柄の範疇に含むものとする）で印刷されるが、この場合文字や図柄はベタ印刷や網点印刷のいずれの方法で表現してもよい。本発明においては、偽造防止効果を高める効果が大きいので、３ａの印刷層をマイクロ文字や細紋で形成することが好ましい。またバーコード印刷や、ＯＣＲ読み取りが可能な文字で形成することで、機械読み取り処理することが出来る。またＭＩＣＲ読み取りが可能な黒色酸化鉄とカーボンを混合したインクで３ａの印刷層を形成することにより、ＭＩＣＲ読み取りも可能となる。
【００３４】
以上の説明では、印刷層３は、印刷層３ａと印刷層３ｂの２つの例で述べたが、印刷層３ａ自身を赤外線領域での分光反射率が互いに異なる２種類以上のインキで、印刷層３ｂを通常光のもとで同色に見える、異なった２種類以上のインキで形成することは一向にかまわない。
【００３５】
以上は黒色のインキの例を説明したが、本発明は黒色以外の色相でも実現できる。例えば、フタロシアニングリーン、ジスアゾイエロー、カーボンブラックの組合せで製造した黄緑色のインキと、ブルーレーキ、ジスアゾイエローの組み合わせで製造した黄緑色のインキは通常光のもとでは同じ色相に見えるが赤外線領域での分光反射率は前者が大きく、後者は小さいので本発明に好適に利用できる。
【００３６】
本発明においては印刷層３の可視光領域の分光反射率を４０％以下とすることが好ましい。多層真珠光沢フィルムの真珠光沢感は反射率の高い印刷層に接するより反射率の低い印刷層に接した方が真珠光沢感を高めることができ、周囲とのコントラストを際だたせて視認性を向上できるからである。
【００３７】
以上で本発明の第１の発明である真贋判定機能を有するフィルムが出来上がる。このフィルムを観察すると優れた真珠光沢感が視認でき、赤外線画像を可視化できる装置で観察すると隠し文字や図柄を検知できる。また、印刷層３ａをバーコードパターンで形成することで、ステルス型（目で見えない）のバーコード読み取りができるようになる。
【００３８】
本発明の第２の発明は、シート状物２の表面に前述した真贋判定機能を有したフィルムを貼合したことを特徴とする真贋判定機能を有したシート状物である。シート状物としては紙、不織布、織布、皮、プラスチックフィルム、プラスチックシート、薄板等のシートの形態を有するものならば何れでもよく、周知の方法を用いて前記した真贋判定機能を有したフィルムと貼合させる。特にプラスチックシートと貼合したものはクレジットカード等の用途に、紙と貼合したものは商品につけるラベルやタグの用途等に好適に使用でき、それらのカードやラベル等を前に述べたような方法で検知することで、それらの真贋を判定することができる。真贋判定機能を有したフィルムはシート状物の全面に貼合されていてもよいし、真贋判定機能を有したフィルムをスポット状に切ってそれをシート状物に貼合しても良い。
【００３９】
【実施例】
実施例１
多層真珠光沢フィルム（商品名「マールフィルム　ＩＦ−８１８１Ｒ／Ｇ」、マール・コーポレーション製造）を準備した。このフィルムはＰＥＴ／ＰＭＭＡ／ＰＥＴ／ＰＭＭＡ・・・・・の１１３層からなる厚み１７μｍ、巾５２０ｍｍのロール状フィルムであった。
【００４０】
赤外線を吸収するマイクロ文字の印刷
先ずグラビア印刷機のグラビアロール（幅５００ｍｍ）に、文字の大きさ５ポイント、線数１７５Ｌ、深さ３０μｍ、で「ＳＥＣＵＲＩＴＹ　」という単語をくり返した文字列（列と列の間隔は５ｍｍとした）をロールの周長方向全面に連続して形成した。次いで、前記フィルムの上に、色材としてカーボンブラックを使用したグラビア印刷用墨インキ（商品名「ＨＲカラー墨」、大日精化工業（株）製造）を用いて、常法に従い印刷を施した。
【００４１】
赤外線を反射するベタ印刷層の形成
メチルエチルケトン５００重量部に、ロイコ染料（商品名「ＢＫ−２０２」、山田化学（株）製造）１００重量部、顕色剤としてビスフェノール（商品名「ＢＰＳ−Ｎ」、日華化学（株）製造）を２００重量部加えて黒色の色材とした。これとは別にポリエステル系樹脂（商品名「バイロン」、東洋紡（株）製造）１５０重量部、イソシアネート系硬化剤を適量、トルエン３２０重量部、メチルエチルケトン１７０重量部よりなる溶液を準備し、前記黒色の色材と混合した。次いで前述のマイクロ文字印刷面にグラビア印刷機を用いて常法に基づいて全面ベタ印刷し、厚み４μｍの黒色の印刷層を形成した。
【００４２】
得られた真贋判定機能を有するフィルムを印刷層の反対側から観察すると全面が真珠光沢色に見え、マイクロ文字印刷は視認できなかった。この真贋判定機能を有するフィルムに暗室内で波長８８０ｎｍの赤外線（ＬＥＤを使用）を照射し、赤外線も感知できるＣＣＤビデオカメラで撮影して画像をＣＲＴに出力したところ、「ＳＥＣＵＲＩＴＹ　」のマイクロ文字を明確に読み取ることができた。
【００４３】
実施例２
実施例１で得られた真贋判定機能を有するフィルムを厚さ１５０μｍの上質紙にポリウレタン系接着剤を使用して貼合し、真贋判定機能を有したシート状物を製造した。この表面に所定のデザインで印刷を施し商品に貼附するラベルを製造した。
【００４４】
【発明の効果】
以上述べたように本発明の真贋判定機能を有するフィルム、及びそれを使用した真贋判定機能を有したシート状物は製造され、下記に述べるような効果を有する。
１）従来の、真珠光沢顔料を使用した偽造防止用シートや偽造防止印刷物、または、メタメリック現象を利用した偽造防止印刷物の真贋判定機能を一段と高めることができる。即ち、本発明の真贋判定機能を有するフィルム、及びそれを使用した真贋判定機能を有したシート状物は、外観は鮮やかな真珠光沢を有するのでカラーコピー機やパソコンと連動したスキャナーとカラープリンターを使用して偽造を試みても、その真珠光沢感を再現できないという効果とともに、赤外線を照射しそれを可視化した時に通常の光の照射では視認できなかった文字や画像を視認できるという従来にない顕著な効果を発揮する。
【００４５】
２）これらの特徴を生かして、本発明の真贋判定機能を有するフィルム、及びそれを使用した真贋判定機能を有したシート状物は、紙等と貼合して商品タグや商品ラベルの用途に、或いはプラスチックシートと貼合してクレジットカード、キャッシュカード、プリペイドカード、ＩＤカード等のカード類、等に好適に利用できる。
【図面の簡単な説明】
【図１】本発明の真贋判定機能を有するフィルムの一部拡大断面図である。
【図２】本発明の真贋判定機能を有したシート状物の一部拡大断面図である。
【図３】藍インキを、ＲＩテスターを使用して四六＜９０＞のコート紙にベタ印刷し、分光光度計で測定した結果（分光反射率曲線）を示している。
【図４】黄インキを、ＲＩテスターを使用して四六＜９０＞のコート紙にベタ印刷し、分光光度計で測定した結果（分光反射率曲線）を示している。
【図５】紅インキを、ＲＩテスターを使用して四六＜９０＞のコート紙にベタ印刷し、分光光度計で測定した結果（分光反射率曲線）を示している。
【図６】藍インキ、黄インキ、紅インキを混合した墨インキを、ＲＩテスターを使用して四六＜９０＞のコート紙にベタ印刷したものを分光光度計で測定した結果と、色材としてカーボンブラックを使用した墨インキを使用して四六＜９０＞のコート紙にベタ印刷したものを分光光度計で測定した結果を示している。
【図７】四六＜９０＞のコート紙に印刷層を細紋状の図柄で形成した例である。
【図８】図７の印刷物に赤外線を照射してそれを可視化した像である。
【符号の説明】
１　可視光線及び赤外線のいずれも透過する性能を有した多層真珠光沢フィルムである。
２　シート状物である。
３ａ　赤外線を吸収する性能を有した図柄や文字等の印刷層である。
３ｂ　赤外線を透過する性能を有した図柄や文字等の印刷層である。
Ｂ　接着剤層である。
【図１】
2004142129.tif 000003
【図２】
2004142129.tif 000004
【図３】
2004142129.tif 000005
【図４】
2004142129.tif 000006
【図５】
2004142129.tif 000007
【図６】
2004142129.tif 000008
【図７】
2004142129.tif 000009
【図８】
2004142129.tif 000010